(57)【要約】【課題】天然ゴム誘導体エマルジョンの機械的安定性を向上させ、圧着葉書用紙の面質向上を図る。更に耐水性に優れたインクジェット記録用圧着葉書用紙を提供する。【解決手段】不飽和モノマーをグラフト化した天然ゴム誘導体エマルジョンに特定のポリビニルアルコールとキサンタンガムを特定比率で含有して再剥離性接着剤組成物とする。更に該接着剤組成物にインク定着剤として特定分子量のアルキルアミン・エピクロルヒドリン重縮合物を含有する。【選択図】  なし【特許請求の範囲】
【請求項１】
不飽和モノマーをグラフト化した天然ゴム誘導体エマルジョンと微粒子充填剤を主成分として用いた再剥離性接着剤組成物において、該再剥離性接着剤組成物が部分鹸化型ポリビニルアルコールとキサンタンガムを含有することを特徴とする再剥離性接着剤組成物。
【請求項２】
該部分鹸化型ポリビニルアルコールのケン化度が７３〜８７モル％であることを特徴とする請求項１記載の再剥離性接着剤組成物。
【請求項３】
該部分鹸化型ポリビニルアルコール：キサンタンガムの質量固形分比率が１００：１〜１００：３０であることを特徴とする請求項１または２記載の再剥離性接着剤組成物。
【請求項４】
紙支持体の片面または両面に請求項１，２，３のいずれか１項記載の再剥離性接着剤組成物を設けたことを特徴とする圧着葉書用紙。
【請求項５】
請求項１，２，３のいずれか１項記載の再剥離性接着剤組成物が数平均分子量２０００〜５０００のアルキルアミン・エピクロルヒドリン重縮合物を含有することを特徴とする再剥離性接着剤組成物。
【請求項６】
紙支持体の片面または両面に請求項５記載の再剥離性接着剤組成物を設けたことを特徴とする圧着葉書用紙。
【発明の詳細な説明】
【０００１】
【発明の属する技術分野】
本発明は再剥離性接着剤組成物及びそれを使用した圧着葉書用紙に関する。更に詳細には機械的安定性が高く、水性塗工時の作業性に優れた再剥離性接着剤組成物、及び面質に優れた圧着葉書用紙に関するものである。
【０００２】
【従来の技術】
通常の環境下では粘着性及び接着性が非常に低く、圧力を加えることによって接着力が発現するタイプの再剥離性接着剤層を紙の如き支持体の片面または両面に設けたシートの需要が高まっている。
該シートの最も多い使用例としては、親展性が必要な個人情報（暗証番号、会員番号、請求金額、預金残高等）を再剥離性接着剤層を設けた面に印字した後、再剥離可能な状態に加圧接着（以下、圧着という）させ、通常の葉書と同様にして受取人に送付し、受取人が剥離して親展情報を読み取る圧着葉書用紙が代表的なものである。
【０００３】
圧着葉書用紙は通常、親展性が必要な個人情報をレーザープリンター方式またはインクジェットプリンター方式で印字する以外に、罫線や画像等をオフセット方式或いはグラビア方式等で印刷する。それ故に再剥離性接着剤面には、印字及び印刷に対する適性が要求される。また再剥離性接着剤面にはタック性が極めて低いことが重要であり、支持体は安価で廃棄が容易な紙が使用されるため、再剥離性接着剤層はセルロースのような親水性物質に対するアンカーリング力が備わっていることが望ましい。
【０００４】
再剥離性接着剤層を形成する再剥離性接着剤としては、天然ゴムにメタクリル酸メチル、スチレン等の不飽和モノマーをグラフト化した天然ゴム誘導体を使用する。即ち、該誘導体が高度の自着力を持ち、互いに接触させて圧力を加えると接着性が発現する一方、タック性が低いという特徴を持つためである。
グラフト化によって分子の極性が増大し、親水性物質に対するアンカーリング力が増大する。
該誘導体のみを紙の如き支持体上に設けると印字及び印刷に対する適性が不足したり、ブロッキングが発生しやすくなるので通常、充填剤を適宜組み合わせて再剥離性接着剤組成物とし、紙支持体上に設けて圧着葉書用紙としている。再剥離性接着剤組成物を紙支持体上に設ける方法は経済性、安全性等から水性塗工方式が一般的である。
【０００５】
ところが、再剥離性接着剤組成物を水性塗工する際にはポンプ送液系において凝集物が発生してポンプ詰まりや凝集物の堆積により濾過が困難になる等、いわゆる機械的安定性の問題がある。更に発生した凝集物が紙支持体上に付着して圧着葉書用紙の印字及び印刷適性において実用的問題を起こす。
これらの問題は天然ゴム誘導体エマルジョンの機械的安定性に欠けることが原因となっている。
【０００６】
その対策として天然ゴム系粘着剤とアクリル系粘着剤とを特定比率で混合する提案（例えば、特許文献１参照。）、天然ゴム系粘着剤とスチレン・ブタジエン系粘着剤とを特定比率で混合する提案（例えば、特許文献２参照。）がある。
追試験により、合成ゴム系エマルジョンであるアクリル系或いはスチレン・ブタジエン系粘着剤を天然ゴム系粘着剤と混合すると合成ゴム系エマルジョンの混合比率が大きくなる程、機械的安定性は向上するが、剥離強度は低下することが判った。
又、天然ゴム誘導体と充填剤を含有する再剥離性接着剤に部分鹸化ポリビニルアルコールを添加する提案（例えば、特許文献３参照。）があり、本発明者が追試験を行うと、確かにポリビニルアルコールの鹸化度が低い程、機械的安定性は向上するが、実用的には不充分である。
また、ゴム成分、デンプン粒子、シリカ顔料、及びキサンタンガムを含有する再剥離性接着剤によるデンプン粒子の沈殿防止の提案（例えば、特許文献４参照。）があるが、機械的安定性が不十分である。
【０００７】
ところで圧着葉書用紙の親展個人情報を再剥離性接着剤面に印字する方式としては、当初からのトナー定着型のレーザープリンター方式があるが、最近では一般の色インク印刷と同様に巻取紙に直接、直列ノズル連続インクジェット方式で最大３００ｍ／分にも達する高速印字が可能な水溶性インク定着型のインクジェットプリンター方式が採用されている。
使用する水溶性インクはサイテックス社のインクが最も有力である。サイテックスインクの特徴はインク固形分が４〜７質量％で染料以外は大部分が水であり、誘電率に優れている。因に一般インクジェットプリンターの水溶性インクのインク固形分は１５質量％以上であり、染料・水以外にインクカートリッジヘッドの乾燥防止用に不揮発性の高沸点溶媒が比較的多く含有されている。
【０００８】
そこでインクジェット記録用再剥離性接着剤組成物にはレザープリンター型の再剥離性接着剤組成物に要求される機械的安定性以外にサイテックスインクの定着剤であるカチオン性ポリマー添加時の凝集或いはゲル化はなく、流動性に優れ、その圧着葉書用紙には印字画像の耐水性・鮮明性が重要である。
従来からのインクジェット印字画像の耐水化・インク定着化技術は、再剥離性接着剤組成物にカチオン性ポリマーを含有することによって電荷的にインク中の染料分子を捕捉し、インクとカチオン性ポリマー間にファンデルワールス力が働き、染料分子を再剥離性接着剤層に定着する。
【０００９】
インク定着剤であるカチオン性ポリマーとしては、例えば該接着剤組成物にポリエチレンイミン４級アンモニウム塩誘導体、ポリアミドポリアミン・エピクロルヒドリン、カチオン性ポリビニルアルコール、カチオン性澱粉の少なくとも１種を含有するか、若しくは該接着剤層上に塗工する提案（例えば、特許文献５参照。）、該接着剤組成物にポリジメチルアミン・エピクロルヒドリン及び／または変性ジメチルアミン・エピクロルヒドリン縮合物を含有する提案（例えば、特許文献６参照。）等が成されているが、該接着剤組成物調液時にゲル化して流動性が悪く、圧着葉書用紙の面質が低下する、或いは印字画像の耐水性・鮮明性が不充分な場合があり、更なる改良が必要であった。
【００１０】
【特許文献１】
特開平９−２０８９１４号公報
【特許文献２】
特開平９−２３５５３０号公報
【特許文献３】
特開２００２−２０７１１号公報
【特許文献４】
特開２００３−７３６３６号公報
【特許文献５】
特開平９−１５８０８７号公報
【特許文献６】
特開平１０−５２９８５号公報
【００１１】
【発明が解決しようとする課題】
従って本発明の目的は、天然ゴム誘導体エマルジョンの機械的安定性を向上させた再剥離性接着剤組成物を提供すると共に得られた圧着葉書用紙が面質に優れ、印字及び印刷適性にも優れた圧着葉書用紙を提供することである。更にカチオン性ポリマーを添加した、流動性に優れた再剥離性接着剤組成物を提供し、且つインクジェット印字画像の耐水性・鮮明性に優れた高速インクジェット記録適性を有する圧着葉書用紙を提供することである。
【００１２】
【課題を解決するための手段】
本発明者は広範な研究と実験を進めた結果、不飽和モノマーをグラフト化した天然ゴム誘導体エマルジョンと微粒子充填剤を主成分として用いた再剥離性接着剤組成物において、再剥離性接着剤組成物に部分鹸化型ポリビニルアルコールとキサンタンガムを含有することにより目的は達成され、更に該ポリビニルアルコールの鹸化度を７３〜８７モル％とし、該ポリビニルアルコール：キサンタンガムの質量固形分比率が１００：１〜１００：３０とすることにより、顕著な効果が得られるという知見をもって本発明に至った。
【００１３】
好ましくは本発明の該接着剤組成物に数平均分子量２０００〜５０００のアルキルアミン・エピクロルヒドリン重縮合物を含有することで特にインクジェット記録用に好ましく用いられる再剥離性接着剤組成物及び圧着葉書用紙が提供できた。
【００１４】
即ち、不飽和モノマーをグラフト化した天然ゴム誘導体エマルジョンに特定のポリビニルアルコールとキサンタンガムを特定比率で含有して再剥離性接着剤組成物とすることにより、水性塗工時の機械的安定性に優れ、得られた圧着葉書用紙は面質に優れ、印字及び印刷適性にも優れたレーザープリンター記録用の圧着葉書用紙が提供できた。
更に該接着剤組成物にインク定着剤として特定分子量のアルキルアミン・エピクロルヒドリン重縮合物を含有することにより、水性塗工時の流動性に優れ、得られた圧着葉書用紙は面質に優れ、且つインクジェット印字画像の耐水性・鮮明性に優れたインクジェット記録適性を有する圧着葉書用紙が提供できた。
【００１５】
【発明の実施の形態】
本発明に使用する部分鹸化型ポリビニルアルコールの好ましい鹸化度は７３〜８７モル％であり、特に好ましくは７８〜８２モル％である。重合度は特に限定されないが、通常は３００〜２３００であり、該接着剤組成物に含有する充填剤の結着剤として有効に作用する重合度１７００〜２０００が好ましい。
該ポリビニルアルコールの添加量は、好ましくは天然ゴム誘導体エマルジョンの固形分１００質量部に対して２〜３０質量部である。この範囲で機械的安定性効果、塗工安定性、及び再剥離強度が特に良好となる。
【００１６】
本発明に使用するキサンタンガムは２個のグルコース、２個のマンノース、１個のグルクロン酸の計５つの多糖類を含む繰り返し単位より成る数平均分子量２００万の天然高分子多糖類である。
本発明に使用する該部分鹸化型ポリビニルアルコール：キサンタンガムは質量固形分比率で１００：１〜１００：３０の範囲で含有するのが好ましく、特に好ましくは１００：５〜１００：１０である。この範囲により特に機械的安定性、保水性、及び流動性が良好となる。
【００１７】
本発明に使用する不飽和モノマーをグラフト化した天然ゴム誘導体エマルジョンの不飽和モノマーとしては、具体的にアクリロニトリル、スチレン、メタクリル酸メチル、塩化ビニリデン、無水マレイン酸、アクリルアミド、ビニルピロリドン、ジメチルアクリルアミド、メタクリル酸グリシジル等が挙げられるが、好ましくはホモポリマー生成などの副反応が起こり難く、グラフト化反応が確実に起こるメタクリル酸メチル、スチレン、アクリロニトリルであり、特に好ましくはメタクリル酸メチルである。通常、グラフト重合する不飽和モノマーは天然ゴムエマルジョン固形分１００質量部に対して１０〜４０質量部である。この範囲により機械的安定性、及び再剥離強度が良好となる。
【００１８】
本発明に使用する微粒子充填剤としては、例えばタルク、カオリン、焼成カオリン、酸性白土、活性白土、非晶質合成シリカ、コロイダルシリカ、コロイダルアルミナ、ゼオライト、炭酸カルシウム、炭酸マグネシウム、二酸化チタン、酸化亜鉛、水酸化アルミニウム、コーンスターチ、馬鈴薯澱粉、小麦澱粉等が挙げられ、１種又は２種以上混合して使用するが、好ましくは非晶質合成シリカであり、平均粒子径が２０μｍ以下の湿式微粒子シリカが特に好ましい。比表面積が４５０ｍ２  ／ｇ以上の多孔質であるシルカゲルは一般印刷時の耐刷性が低下傾向である。
非晶質合成シリカの分散剤としてはピロリン酸ナトリウム、ヘキサメタリン酸ナトリウム、トリポリリン酸ナトリウム、ポリアクリル酸ナトリウム、水酸化ナトリウム、ケイ酸ナトリウム、アンモニア等が挙げられるが、特に好ましくは感圧接着剤の品質安定を図るｐＨ調整剤としても有効な水酸化ナトリウム、アンモニアである。
【００１９】
微粒子充填剤の結着剤である水溶性高分子、及び疎水性高分子としては、例えば澱粉、カゼイン、大豆蛋白、ゼラチン、ポリビニルアルコール及びその誘導体等の水溶性高分子；スチレン−ブタジエン共重合体ラテックス、メチルメタアクリレート−ブタジエン共重合体等の共役ジエン系重合体ラテックス、エチレン−酢酸ビニル共重合体等のビニル系重合体ラテックスが挙げられ、１種又は２種以上混合して使用する。
【００２０】
本発明に使用する不飽和モノマーをグラフト化した天然ゴム誘導体エマルジョンの空気酸化・ＵＶ劣化の防止を一段と図るために老化防止剤を含有することができる。老化防止剤としては、例えばポリ（２，２，４−トリメチル−１，２−ヒドロキノン）、６−エトキシ−１，２−ジヒドロ−２，２，４−トリメチルキノン等のアミン−ケトン系；アルキル化ジフェニルアミン、Ｎ，Ｎ−ジ−２−ナフチル−ｐ−フェニレンジアミン等の芳香族第二級アミン；２−メルカプトベンズイミダゾール、２−メルカプトメチルベンズイミダゾールの亜鉛塩等のベンゾイミダゾール系；２，５−ジターシャリブチルハイドロキノン等のポリフェノール系等が挙げられ、１種又は２種以上混合して使用する。
【００２１】
本発明の再剥離性接着剤組成物は所望により、帯電防止剤、防腐剤、消泡剤、着色染料等の助剤を適宜混合して目的の機能が達成できる。
【００２２】
本発明の面質に優れ、印字及び印刷適性にも優れた圧着葉書用紙は、本発明の再剥離性接着剤組成物を紙支持体の片面または両面に設けることにより得られる。    本発明に使用する紙支持体は木材パルプと填料を主成分として構成される。木材パルプとしてはＬＢＫＰ、ＮＢＫＰ等の化学パルプ、ＧＰ、ＰＧＷ、ＲＭＰ、ＴＭＰ、ＣＴＭＰ、ＣＧＰ等の機械パルプ、ＤＩＰ等の古紙パルプ等であり、これらのパルプは叩解機により叩解度［カナディアンスタンダードフリーネス（以下、ＣＳＦという）：ＪＩＳ  Ｐ−８１２１］を調整する。填料としてはタルク、焼成カオリン、炭酸カルシウム、二酸化チタン等が挙げられ、１種又は２種以上を適宜混合する。更に従来公知のサイズ剤、定着剤、歩留まり向上剤、カチオン化剤、紙力増強剤等の各種添加剤を混合して長網抄紙機、円網抄紙機、ツインワイヤー抄紙機等の抄紙機で酸性、中性、アルカリ性の紙支持体を得る。
【００２３】
本発明の再剥離性接着剤組成物を紙支持体の片面に設ける方法としては、ブレードコーター、エアーナイフコーター、カーテンコーター、バーコーター、グラビアコーター、ロールコーター、ビルブレードコーター、ゲートロールコーター、トランスファロールコーター等の塗工方式で、通常は紙支持体の片面塗工量が１．５〜１０ｇ／ｍ２  （乾燥質量固形分）となるように塗工・乾燥して該接着剤層を設けて圧着葉書用紙を得る。更に一段の面質向上を図るためにスーパーカレンダー、ソフトカレンダー等の平滑化装置で処理を行ってもよい。
又、再剥離性接着剤組成物を紙支持体の両面に設ける方法としては、ブレードコーター、エアーナイフコーター、カーテンコーター、バーコーター、グラビアコーター、ロールコーター、ビルブレードコーター、ゲートロールコーター、トランスファロールコーター等の塗工方式で紙支持体の片面、次いでもう一方の面に塗工量が１．５〜１０ｇ／ｍ２  （乾燥質量固形分）となるように塗工・乾燥して両面に該接着剤層を設けて両面圧着葉書用紙を得る。更に一段の面質向上を図るためにスーパーカレンダー、ソフトカレンダー等の平滑化装置で処理を行ってもよい。
【００２４】
本発明で該接着剤組成物に好ましく使用するインク定着剤である数平均分子量２０００〜５０００のアルキルアミン・エピクロルヒドリン重縮合物としては、例えばジメチルアミン・エピクロルヒドリン重縮合物、ジエチルアミン・エピクロルヒドリン重縮合物、ジプロピルアミン・エピクロルヒドリン重縮合物、ジブチルアミン・エピクロルヒドリン重縮合物、メチルエチルアミン・エピクロルヒドリン重縮合物、メチルプロピルアミン・エピクロルヒドリン重縮合物、メチルブチルアミン・エピクロルヒドリン重縮合物、エチルプロピルアミン・エピクロルヒドリン重縮合物、エチルブチル・エピクロルヒドリン重縮合物を１種又は２種以上含有するが、特に好ましくはジメチルアミン・エピクロルヒドリン重縮合物が挙げられる。該接着剤組成物に特定のアルキルアミン・エピクロルヒドリン重縮合物を含有させることにより凝集やゲル化等の問題が無く、インキジェット記録適性が良好な圧着葉書用紙を得ることができる。
【００２５】
本発明の該接着剤組成物に使用される該アルキルアミン・エピクロルヒドリン重縮合物は、通常は該天然ゴム誘導体エマルジョン固形分１００質量部に対して５〜６０質量部であり、好ましくは１０〜４０質量部である。この範囲によりインク定着性効果、耐水性、及び再剥離強度が特に良好となる。又、該アルキルアミン・エピクロルヒドリン重縮合物溶液の一般的なｐＨは４〜６であり、該接着剤組成物のｐＨが低過ぎると機械的安定性にも欠ける。
【００２６】
本発明の圧着葉書用紙はレーザープリンター用、インクジェット記録用共に片面または両面に該接着剤層を設けるが、片面品は二つ折り圧着葉書用紙用途であり、両面品は三つ折り圧着葉書用紙用途である。
【００２７】
【実施例】
以下、最も代表的な実施例により、本発明の好適態様とその優れた効果を具体的に説明する。尚、以下において部はすべて質量部であり、％はすべて質量％である。
【００２８】
実施例１
１５％非晶質合成シリカ分散液２６７部（質量固形分４０部）を撹拌下、２１％小麦澱粉分散液３８１部（質量固形分８０部）、メタクリル酸メチルを２５％グラフト化した５０％天然ゴム誘導体エマルジョン２００部（質量固形分１００部）を徐々に添加して調整した母液８４８部に、５％部分鹸化型ポリビニルアルコール（鹸化度８２モル％、重合度２０００）水溶液４０部（質量固形分２部）、１％キサンタンガム水溶液２部（質量固形分０．０２部）を撹拌しながら添加し、希釈水で２０％濃度に調整後、３２５メッシュの金網でろ過した後、１２時間撹拌して再剥離性接着剤組成物を得た。次いでこの再剥離性接着剤組成物に蛍光増白剤である１０％フルオレセント−８５水溶液５部を混合した後、１３８ｇ／ｍ２  の上質紙にエアーナイフコーターで塗工量が５．０ｇ／ｍ２  （乾燥質量固形分）となるように塗工・乾燥して片面該接着剤層を有する圧着葉書用紙を得た
。
【００２９】
実施例２
実施例１の１％キサンタンガム水溶液を２０部（質量固形分０．２部）に増量した以外は同様の方法で再剥離性接着剤組成物及び片面該接着剤層を有する圧着葉書用紙を得た。
【００３０】
実施例３
実施例１の１％キサンタンガム水溶液を６０部（質量固形分０．６部）に増量した以外は同様の方法で再剥離性接着剤組成物及び片面該接着剤層を有する圧着葉書用紙を得た。
【００３１】
実施例４
実施例１の５％部分鹸化型ポリビニルアルコール水溶液を鹸化度７３モル％、重合度１１００に置き換えた以外は同様の方法で再剥離性接着剤組成物及び片面該接着剤層を有する圧着葉書用紙を得た。
【００３２】
実施例５
実施例１の５％部分鹸化型ポリビニルアルコールを鹸化度８５モル％、重合度３００に置き換えた以外は同様の方法で再剥離性接着剤組成物及び片面該接着剤層を有する圧着葉書用紙を得た。
【００３３】
実施例６
実施例１の５０％天然ゴム誘導体エマルジョンをメタクリル酸グリシジルを２５％グラフト化した５０％天然ゴム誘導体エマルジョンに同量置き換えた以外は同様の方法で再剥離性接着剤組成物及び片面該接着剤層を有する圧着葉書用紙を得た。
【００３４】
実施例７
実施例１の５０％天然ゴム誘導体エマルジョンをスチレンを２５％グラフト化した５０％天然ゴム誘導体エマルジョンに同量置き換えた以外は同様の方法で再剥離性接着剤組成物及び片面該接着剤層を有する圧着葉書用紙を得た。
【００３５】
実施例８
実施例１の５０％天然ゴム誘導体エマルジョンをアクリロニトリルを２５％グラフト化した５０％天然ゴム誘導体エマルジョンに同量置き換えた以外は同様の方法で再剥離性接着剤組成物及び片面該接着剤層を有する圧着葉書用紙を得た。
【００３６】
実施例９
実施例１の再剥離性接着剤組成物を１１５ｇ／ｍ２  の上質紙の片面、次いでもう一方の面にエアーナイフコーターで塗工量が各々５．０ｇ／ｍ２  （乾燥質量固形分）となるように塗工・乾燥して両面該接着剤層を有する圧着葉書用紙を得た。
【００３７】
実施例１０
実施例４の再剥離性接着剤組成物を１１５ｇ／ｍ２  の上質紙の片面、次いでもう一方の面にエアーナイフコーターで塗工量が各々５．０ｇ／ｍ２  （乾燥質量固形分）となるように塗工・乾燥して両面該接着剤層を有する圧着葉書用紙を得た。
【００３８】
実施例１１
実施例５の再剥離性接着剤組成物を１１５ｇ／ｍ２  の上質紙の片面、次いでもう一方の面にエアーナイフコーターで塗工量が各々５．０ｇ／ｍ２  （乾燥質量固形分）となるように塗工・乾燥して両面該接着剤層を有する圧着葉書用紙を得た。
【００３９】
実施例１２
実施例１の再剥離性接着剤組成物に数平均分子量４８００のメチルエチルアミン・エピクロルヒドリン重縮合物５０％水溶液を１０部添加し、希釈水で２０％濃度に調整後、３２５メッシュの金網でろ過した後、１２時間撹拌してインクジェット記録用再剥離性接着剤組成物を得た。次いでこのインクジェット記録用再剥離性接着剤組成物に蛍光増白剤である１０％フルオレセント−８５水溶液５部を混合した後、１３８ｇ／ｍ２  の上質紙にエアーナイフコーターで塗工量が５．０ｇ／ｍ２  （乾燥質量固形分）となるように塗工・乾燥して片面該接着剤層を有するインクジェット記録用圧着葉書用紙を得た。
【００４０】
実施例１３
実施例１２のメチルエチルアミン・エピクロルヒドリン重縮合物５０％水溶液を１０部を数平均分子量２３００のジメチルアミン・エピクロルヒドリン重縮合物５０％水溶液を１２０部に置き換えた以外は同様の方法でインクジェット記録用再剥離性接着剤組成物及び片面該接着剤層を有するインクジェット記録用圧着葉書用紙を得た。
【００４１】
実施例１４
実施例１２のメチルエチルアミン・エピクロルヒドリン重縮合物５０％水溶液を１０部を数平均分子量３５００のジメチルアミン・エピクロルヒドリン重縮合物５０％水溶液を８０部に置き換えた以外は同様の方法でインクジェット記録用再剥離性接着剤組成物及び片面該接着剤層を有するインクジェット記録用圧着葉書用紙を得た。
【００４２】
実施例１５
実施例６の再剥離性接着剤組成物に数平均分子量３５００のジメチルアミン・エピクロルヒドリン重縮合物５０％水溶液を８０部添加し、希釈水で２０％濃度に調整後、３２５メッシュの金網でろ過した後、１２時間撹拌してインクジェット記録用再剥離性接着剤組成物を得た。次いでこのインクジェット記録用再剥離性接着剤組成物に蛍光増白剤である１０％フルオレセント−８５水溶液５部を混合した後、１３８ｇ／ｍ２  の上質紙にエアーナイフコーターで塗工量が５．０ｇ／ｍ２  （乾燥質量固形分）となるように塗工・乾燥して片面該接着剤層を有するインクジェット記録用圧着葉書用紙を得た。
【００４３】
実施例１６
実施例７の再剥離性接着剤組成物に数平均分子量３５００のジメチルアミン・エピクロルヒドリン重縮合物５０％水溶液を８０部添加し、希釈水で２０％濃度に調整後、３２５メッシュの金網でろ過した後、１２時間撹拌してインクジェット記録用再剥離性接着剤組成物を得た。次いでこのインクジェット記録用再剥離性接着剤組成物に蛍光増白剤である１０％フルオレセント−８５水溶液５部を混合した後、１３８ｇ／ｍ２  の上質紙にエアーナイフコーターで塗工量が５．０ｇ／ｍ２  （乾燥質量固形分）となるように塗工・乾燥して片面該接着剤層を有するインクジェット記録用圧着葉書用紙を得た。
【００４４】
実施例１７
実施例８の再剥離性接着剤組成物に数平均分子量３５００のジメチルアミン・エピクロルヒドリン重縮合物５０％水溶液を８０部添加し、希釈水で２０％濃度に調整後、３２５メッシュの金網でろ過した後、１２時間撹拌してインクジェット記録用再剥離性接着剤組成物を得た。次いでこのインクジェット記録用再剥離性接着剤組成物に蛍光増白剤である１０％フルオレセント−８５水溶液５部を混合した後、１３８ｇ／ｍ２  の上質紙にエアーナイフコーターで塗工量が５．０ｇ／ｍ２  （乾燥質量固形分）となるように塗工・乾燥して片面該接着剤層を有するインクジェット記録用圧着葉書用紙を得た。
【００４５】
実施例１８
実施例１２のインクジェット記録用再剥離性接着剤組成物を１１５ｇ／ｍ２  の上質紙の片面、次いでもう一方の面にエアーナイフコーターで塗工量が各々５．０ｇ／ｍ２  （乾燥質量固形分）となるように塗工・乾燥して両面該接着剤層を有するインクジェット記録用圧着葉書用紙を得た。
【００４６】
実施例１９
実施例１３のインクジェット記録用再剥離性接着剤組成物を１１５ｇ／ｍ２  の上質紙の片面、次いでもう一方の面にエアーナイフコーターで塗工量が各々５．０ｇ／ｍ２  （乾燥質量固形分）となるように塗工・乾燥して両面該接着剤層を有するインクジェット記録用圧着葉書用紙を得た。
【００４７】
実施例２０
実施例１４のインクジェット記録用再剥離性接着剤組成物を１１５ｇ／ｍ２  の上質紙の片面、次いでもう一方の面にエアーナイフコーターで塗工量が各々５．０ｇ／ｍ２  （乾燥質量固形分）となるように塗工・乾燥して両面該接着剤層を有するインクジェット記録用圧着葉書用紙を得た。
【００４８】
実施例２１
実施例１４の数平均分子量３５００のジメチルアミン・エピクロルヒドリン重縮合物５０％水溶液を数平均分子量３００のジメチルアミン・エピクロルヒドリン重縮合物５０％水溶液に同量置き換えた以外は同様の方法でインクジェット記録用再剥離性接着剤組成物及び片面該接着剤層を有するインクジェット記録用圧着葉書用紙を得た。
【００４９】
実施例２２
実施例１４の数平均分子量３５００のジメチルアミン・エピクロルヒドリン重縮合物５０％水溶液を数平均分子量１００００のジメチルアミン・エピクロルヒドリン重縮合物５０％水溶液に同量置き換えた以外は同様の方法でインクジェット記録用再剥離性接着剤組成物及び片面該接着剤層を有するインクジェット記録用圧着葉書用紙を得た。
【００５０】
実施例２３
実施例１の５％部分鹸化ポリビニルアルコール水溶液（鹸化度８２モル％、重合度２０００）を５％部分鹸化ポリビニルアルコール（鹸化度８９モル％、重合度１７００）に同量置き換えた以外は、同様の方法で再剥離性接着剤組成物、及び片面に該接着剤層を有する圧着葉書用紙を得た。
【００５１】
実施例２４
実施例１の５％部分鹸化ポリビニルアルコール水溶液（鹸化度８２モル％、重合度２０００）を５％部分鹸化ポリビニルアルコール（鹸化度７１モル％、重合度１７００）に同量置き換えた以外は、同様の方法で再剥離性接着剤組成物、及び片面に該接着剤層を有する圧着葉書用紙を得た。
【００５２】
実施例２５
実施例１の１％キサンタンガム水溶液を１部（質量固形分０．０１部）に置き換えた以外は、同様の方法で再剥離性接着剤組成物、及び片面に該接着剤層を有する圧着葉書用紙を得た。
【００５３】
実施例２６
実施例１の１％キサンタンガム水溶液を８０部（質量固形分０．８部）に置き換えた以外は、同様の方法で再剥離性接着剤組成物を得た。この再剥離性接着剤組成物を実施例１と同様にして１１５ｇ／ｍ２の上質紙の片面にエアーナイフコーターで塗工量が５．０ｇ／ｍ２になるように塗工しようとしたが、塗り目方が付きすぎるために更に希釈水で１５％濃度に再調製し、実施例１と同様にして片面に該接着剤層を有する圧着葉書用紙を得た。
【００５４】
比較例１
実施例１の１％キサンタンガム水溶液を除いた以外は同様の方法で再剥離性接着剤組成物及び片面該接着剤層を有する圧着葉書用紙を得た。
【００５５】
比較例２
実施例１の５％部分鹸化ポリビニルアルコール水溶液を除いた以外は同様の方法で再剥離性接着剤組成物及び片面該接着剤層を有する圧着葉書用紙を得た。
【００５６】
比較例３
実施例１の５％部分鹸化ポリビニルアルコール水溶液と１％キサンタンガム水溶液を除いた以外は同様の方法で再剥離性接着剤組成物及び片面該接着剤層を有する圧着葉書用紙を得た。
【００５７】
比較例４
実施例１の５％部分鹸化ポリビニルアルコール水溶液を５％ポリアクリル酸ナトリウム水溶液に同量置き換えた以外は同様の方法で再剥離性接着剤組成物及び片面該接着剤層を有する圧着葉書用紙を得た。
【００５８】
比較例５
実施例１の５％部分鹸化ポリビニルアルコール水溶液を５％完全鹸化ポリビニルアルコール（鹸化度９５モル％、重合度３００）水溶液に同量置き換えた以外は同様の方法で再剥離性接着剤組成物及び片面該接着剤層を有する圧着葉書用紙を得た。
【００５９】
比較例６
実施例１のメタクリル酸メチルを２５％グラフト化した５０％天然ゴム誘導体エマルジョンを不飽和モノマーのグラフト化を施していない５０％天然ゴム誘導体エマルジョンに同量置き換えた以外は同様の方法で再剥離性接着剤組成物及び片面該接着剤層を有する圧着葉書用紙を得た。
【００６０】
実施例１〜２６及び比較例１〜６で得た再剥離性接着剤組成物及び片面或いは両面に該接着剤層を有する圧着葉書用紙を下記方法により測定・評価した。
【００６１】
《機械的安定性》
ＪＩＳ  Ｋ６３９２に準じて再剥離性接着剤組成物に煎断力を加え、全質量固形分当たりの凝集物の発生量（ｍｇ／ｇ）を定量した。荷重は９８Ｎ（１０ｋｇ重）、液温は５０℃である。凝集物の採取はＪＩＳ  Ｚ８８０１の標準網ふるい１７７μｍではなく、３２５メッシュの金網を使用した。数値が小さい程、機械的安定性は優れている。
【００６２】
《面質》
１ｍ２  の再剥離性接着剤塗工面の付着状態を目視判定した。
○印：凝集物はまったくなく優れている。
△印：１〜２個の凝集物が付着しているが、実用的限度である。
×印：多くの凝集物が付着しており、実用性に欠ける。
【００６３】
《剥離強度》
＊片面に再剥離性接着剤層を有する圧着葉書用紙
２３℃５０％ＲＨの室内で接着層面を内側にしてＶ状に巾１０２ｍｍ×長さ１５２．４ｍｍの大きさになるように折り合わせ、ドライシーラーの加圧目盛１５に設定して圧着し、該圧着紙を巾２５ｍｍ×１５０ｍｍの大きさに切り、２時間放置した。放置後に圧着部をテンシロン万能引張り試験機によりＴ字剥離試験を行い、剥離強度を測定した。
＊両面に再剥離性接着剤層を有する圧着葉書用紙
２３℃５０％ＲＨの室内で親展情報を印字する接着層面を矢印面にして→Ｎ状に巾１０２ｍｍ×長さ１５２．４ｍｍの大きさになるように三つ折りに合わせ、ドライシーラーの加圧目盛３０に設定して圧着し、該圧着紙を巾２５ｍｍ×１５０ｍｍの大きさに切り、２時間放置した。放置後に該親展圧着部及びもう一方の圧着部をテンシロン万能引張り試験機によりＴ字剥離試験を行い、剥離強度を測定した。単位はｇ／２５ｍｍで表し、数値が大きい方が剥離強度が強いことを示す。
○印：剥離強度は６５〜７５ｇ／２５ｍｍの範囲であり、優れている。
×印：剥離強度は７５ｇ／２５ｍｍ以上であり、ブロッキング等の問題を起こす可能性があり、実用性に欠ける。
【００６４】
《画像耐水性》
インクジェットプリンター（キヤノン社製ＢＪＣ４２０Ｊ）のインクタンクにサイテックス１０６９ＢＬＡＣＫインクを注射器で注入後、接着層面に印字画像を作成して印字２分後に水を滴下、自然乾燥後に印字画像の滲み具合を目視判定した。
○印：滲みはまったくなく非常に優れている。
×印：滲みが発生し、実用性に欠ける。
【００６５】
《画像鮮明性》
インクジェットプリンター（キヤノン社製ＢＪＣ４２０Ｊ）のインクタンクにサイテックス１０６８ＢＬＵＥインク、或いはサイテックス１０７６ＲＥＤインクを注射器で注入後、接着層面に印字画像を作成し、その画像鮮明度を目視判定した。画像耐水性と画像鮮明性を合わせて判定した結果を表に示した。
○印：滲みはまったくなく非常に優れている。
×印：滲みが発生し、実用性に欠ける。
【００６６】
以上の評価結果を纏めて表１、表２に示した。
【００６７】
【表１】
2004352892.tif 000002
2004352892.tif 000003
【００６８】
【表２】
2004352892.tif 000004
【００６９】
【発明の効果】
以上の実施例から明かなように、本発明によれば不飽和モノマーをグラフト化した天然ゴム誘導体エマルジョンに特定のポリビニルアルコールとキサンタンガムを特定比率で含有して再剥離性接着剤組成物とすることにより、水性塗工時の機械的安定性に優れ、得られた圧着葉書用紙は面質に優れたレーザープリンター記録用の圧着葉書用紙が提供できた。
更に該接着剤組成物にインク定着剤として特定分子量のアルキルアミン・エピクロルヒドリン重縮合物を含有することにより、水性塗工時の流動性に優れ、得られた圧着葉書用紙は面質に優れ、且つインクジェット印字画像の耐水性・鮮明性に優れたインクジェット記録適性を有する圧着葉書用紙が提供できた。